【誤訳訂正書】
【提出日】平成24年7月3日(2012.7.3)
【誤訳訂正１】
【訂正対象書類名】特許請求の範囲
【訂正対象項目名】全文
【訂正方法】変更
【訂正の内容】
【特許請求の範囲】
【請求項１】
第１のリン光体（１１）であって、第１の寸法を有する第１のリン光体（１１）の粒子からなり、該第１のリン光体（１１）の粒子が、励起波長の光を、光強度が波長の関数として変化することを特徴とする第１のスペクトルを有する光へと変換し、該第１のスペクトルが、該第１のリン光体（１１）の粒子の寸法に依存しない、第１のリン光体（１１）と、
第２のリン光体（１２）であって、第２の寸法を有するＱＤリン光体の粒子からなり、該ＱＤリン光体の粒子が、前記励起波長の光を、光強度が波長の関数として変化することを特徴とするＱＤリン光体スペクトルを有する光に変換する、第２のリン光体（１２）と
からなり
前記第１のリン光体の粒子のそれぞれの外側に、前記ＱＤリン光体の粒子が被覆されている、リン光体組成物（１０）。
【請求項２】
前記第１のリン光体（１１）の粒子が、第１の化学組成を有する粒子からなり、前記第２のリン光体（１２）の粒子が、第２の化学組成を有するリン光体からなる、請求項１に記載のリン光体組成物（１０）。
【請求項３】
前記第１の化学組成が、前記第２の化学組成とは異なる、請求項２に記載のリン光体組成物（１０）。
【請求項４】
前記第１の化学組成が、前記第２の化学組成と同じである、請求項２に記載のリン光体組成物（１０）。
【請求項５】
前記第１のリン光体（１１）の粒子および前記ＱＤリン光体の粒子が、所定の濃度の比で存在しており、該比、前記第１のリン光体（１１）の粒子、および前記ＱＤリン光体の粒子が、前記ＱＤリン光体のスペクトルと前記第１のスペクトルとを含む合わせられたスペクトルが、波長の関数として、前記ＱＤリン光体のスペクトルまたは前記第１のスペクトルよりも均一な強度を有するように選択される、請求項１から４のいずれか１項に記載のリン光体組成物（１０）。
【請求項６】
前記合わせられたスペクトルが、白色光として知覚される、請求項５に記載のリン光体組成物（１０）。
【請求項７】
前記第１のリン光体（１１）の粒子が、ガーネット、硫化物、チオメタレート、シリケート、酸化物、酸窒化物、窒化物およびセレン化物ベースのリン光体からなる群から選択される粒子からなる、請求項１から６のいずれか１項に記載のリン光体組成物（１０）。
【請求項８】
前記第１のリン光体（１１）の粒子が、希土類元素でドープされている、請求項７に記載のリン光体組成物（１０）。
【請求項９】
前記ＱＤリン光体の前記粒子が、ＣｄＳ、ＣｄＳｅ、ＣｄＴｅ、ＣｄＰｏ、ＺｎＳ、ＺｎＳｅ、ＺｎＴｅ、ＺｎＰｏ、ＭｇＳ、ＭｇＳｅ、ＭｇＴｅ、ＰｂＳｅ、ＰｂＳ、ＰｂＴｅ、ＨｇＳ、ＨｇＳｅ、ＨｇＴｅ、Ｃｄ（Ｓ１−ｘＳｅｘ）、ＢａＴｉＯ３、ＰｂＺｒＯ３、ＰｂＺｒｚＴｉ１−ｚＯ３、ＢａｘＳｒ１−ｘＴｉＯ３、ＳｒＴｉＯ３、ＬａＭｎＯ３、ＣａＭｎＯ３およびＬａ１−ｘＣａｘＭｎＯ３を含む、請求項１から８のいずれか１項に記載のリン光体組成物（１０）。
【請求項１０】
前記第１のリン光体の粒子及び前記ＱＤリン光体の粒子がそれぞれ、被覆材料で被覆されている、請求項１に記載のリン光体組成物（１０）。
【請求項１１】
励起波長の励起光を発する励起光源（１０５）と、
第１のリン光体（１１）であって、第１の寸法を有する第１のリン光体（１１）の粒子からなり、該第１のリン光体（１１）の粒子が、励起波長の光を、光強度が波長の関数として変化することを特徴とする第１のスペクトルを有する光に変換し、前記第１のスペクトルが、前記第１のリン光体（１１）の粒子の寸法とは無関係である、第１のリン光体（１１）、および
第２のリン光体（１２）であって、第２の寸法を有するＱＤリン光体の粒子からなり、該ＱＤリン光体の粒子が、前記励起波長の光を、光強度が波長の関数として変化することを特徴とする光に変換する、第２のリン光体（１２）
を含み、前記第１のリン光体の粒子のそれぞれの外側に前記ＱＤリン光体の粒子が被覆されているリン光体の層（１０７）と
を含む光源（１００）。
【請求項１２】
第１のリン光体（１１）の粒子が、第１の化学組成の粒子なり、第２のリン光体（１２）の粒子が、第２の化学組成のリン光体からなる、請求項１１に記載の光源（１００）。
【請求項１３】
前記第１の化学組成が、前記第２の化学組成とは異なる、請求項１２に記載の光源（１００）。
【請求項１４】
前記第１の化学組成が、前記第２の化学組成と同じである、請求項１２に記載の光源（１００）。
【請求項１５】
前記第１のリン光体（１１）の粒子および前記ＱＤリン光体の粒子が、所定の濃度の比で存在し、該比、前記第１のリン光体（１１）の粒子、およびＱＤリン光体の粒子が、前記ＱＤリン光体のスペクトルおよび前記第１のスペクトルを含む合わせられたスペクトルが、波長の関数として、ＱＤリン光体のスペクトルまたは第１のスペクトルより均一な強度を有するように選択される、請求項１１から１４のいずれか１項に記載の光源（１００）。
【請求項１６】
前記合わせられたスペクトルが、白色光として知覚される、請求項１５に記載の光源（１００）。
【請求項１７】
前記第１のリン光体（１１）の粒子が、ガーネット、硫化物、チオメタレート、シリケート、酸化物、酸窒化物、窒化物およびセレン化物ベースのリン光体からなる群から選択される粒子からなる、請求項１１から１６のいずれか１項に記載の光源（１００）。
【請求項１８】
前記第１のリン光体（１１）の粒子が、希土類元素でドープされている、請求項１７に記載の光源（１００）。
【請求項１９】
前記ＱＤリン光体の前記粒子が、ＣｄＳ、ＣｄＳｅ、ＣｄＴｅ、ＣｄＰｏ、ＺｎＳ、ＺｎＳｅ、ＺｎＴｅ、ＺｎＰｏ、ＭｇＳ、ＭｇＳｅ、ＭｇＴｅ、ＰｂＳｅ、ＰｂＳ、ＰｂＴｅ、ＨｇＳ、ＨｇＳｅ、ＨｇＴｅ、Ｃｄ（Ｓ１−ｘＳｅｘ）、ＢａＴｉＯ３、ＰｂＺｒＯ３、ＰｂＺｒｚＴｉ１−ｚＯ３、ＢａｘＳｒ１−ｘＴｉＯ３、ＳｒＴｉＯ３、ＬａＭｎＯ３、ＣａＭｎＯ３およびＬａ１−ｘＣａｘＭｎＯ３を含む、請求項１１から１８のいずれか１項に光源（１００）。
【請求項２０】
前記合わせられたスペクトルが、前記励起光の一部をさらに含む、請求項１６に記載の光源（１００）。
【誤訳訂正２】
【訂正対象書類名】明細書
【訂正対象項目名】全文
【訂正方法】変更
【訂正の内容】
【発明の詳細な説明】
【発明の名称】量子ドットリン光体と従来のリン光体との組合せをベースとしたリン光体
【背景技術】
【０００１】
発光ダイオード（ＬＥＤ）は、従来の光源、例えば白熱ランプおよび蛍光源に変わる魅力的な候補手段である。ＬＥＤは、従来の光源よりも変換率が高く、また耐用年数も長い。残念ながら、ＬＥＤが発する光のスペクトルバンドは比較的狭い。よって、任意の色を有する光源を形成するために、通常、複数のＬＥＤを有する複合光源（compound light source）を用いる。例えば、特定の色に一致すると知覚される発光をもたらすＬＥＤベースの光源を、赤色、緑色および青色に発光するＬＥＤからの光を合わせることによって構築することができる。様々な色の強さの比によって、人間の観察者により感知される光の色が決められる。
【０００２】
従来の照射システムに代えて用いるためには、人間の観察者に「白色」に見える光を生成するＬＥＤベースの光源が必要とされる。原理的には、白色に見える光源を、上述のように、狭いスペクトルバンドの３つの光源から構築することができる。実際、多くの異なるスペクトルの組合せを利用して、人間の観察者が直接的に見た場合に白色に見える光源が提供されている。この場合、白色光源が、帯域の狭い３つのＬＥＤから構築されていることを考慮に入れられたい。人間の観察者に対しては、その光は白色に見えるし、使用者がその光を直接的に見た時に、白熱ランプのような従来の光源と同様に見えるようにその光を生成させることができる。しかし、これらの２つの光源を使用して色付きの対象物からなるシーンを照射した場合、その結果には顕著な違いが出る。光源が照射するシーンで観察される色を、シーンを白熱灯または太陽光で照射した時に観察される色に一致するように再現させるためには、「白色」の光源は、約４００〜６００ｎｍの可視波長にわたるほぼ一定のスペクトルを有していなければならない。帯域の狭いＬＥＤ源は、この特性を有していない。
【０００３】
ＬＥＤを利用して広域スペクトルの光源を提供する１つの方法では、ＬＥＤの光を、より長い波長を広域のスペクトルで有する光に変換するリン光体を利用する。例えば、赤色の波長の広い領域にわたる光を発するリン光体に、狭いＵＶスペクトルを生成するＬＥＤからのＵＶを照射することができる。そして、リン光体によって生成された赤色光を、白色光源の一成分として使用する。いくつかのリン光体を組み合わせることによって、そのリン光体の光変換効率が十分に高ければ、原理的には、白熱ランプの代替品として適した広域スペクトルの白色光源が形成される。
【０００４】
残念なことに、ランプの設計においては、選択すべきリン光体からの任意の組を利用することはできない。従来のリン光体の中では、十分な光変換効率を有するものの数は限られている。このようなリン光体の発光スペクトルは容易には変化しない。さらに、このようなスペクトルは、波長の関数として発光される光は一定でないという点において、理想的とはいえない。よって、いくつかのリン光体を組み合わせたとしても、最適な白色光源は得られない。
【０００５】
「量子ドット」（Quantum dot、ＱＤ）リン光体は、粒子の寸法に依存する発光スペクトルを有するリン光体であるので、適切な寸法の粒子を利用することによって、所定の波長に光を変換するために使用することができる。量子ドットは、半導体のナノメートルサイズの結晶である。粒子の寸法を小さくすると、粒子は、材料のバンドギャップが粒子寸法に依存する寸法に達する。その結果、発光スペクトルは、粒子寸法が小さくなるほどより短い波長へとシフトするようになる。例えば、ＣｄＳｅ量子ドットは、可視領域のスペクトル内で様々な波長で発光する。その場合、発光波長は粒子寸法のみによって決まり、よって、粒子寸法を制御することによって、所望の発光波長を有するリン光体を構築することができる。
【０００６】
残念なことに、任意の量子ドットリン光体の発光スペクトルは極めて狭い。さらに、このようなリン光体の変換効率は、従来のリン光体よりも極めて低い。よって、所望のスペクトル形状を有するリン光体化合物を提供するためには、極めて多数の量子ドットリン光体を使用しなければならず、そうなると、低コストの白熱灯もしくは蛍光灯に代えてこの手法の実施するのは非実用的である。さらに、光変換効率が低いことによって、リン光体を機能させるために、より高出力のＵＶ ＬＥＤを使用しなくてはならないので、コストの削減が妨げられてしまう。
【発明の開示】
【０００７】
本発明は、リン光体組成物およびこれを利用した光源を包含する。リン光体化合物は、第１および第２のリン光体を含む。第１のリン光体は、第１の寸法を有する第１のリン光体粒子を含み、この第１のリン光体粒子は、励起波長の光を、波長の関数として変動する光の強度によって特徴付けられる第１のスペクトルを有する光に変換し、この第１のスペクトルは、第１のリン光体粒子の寸法には実質的には関係ない。第２のリン光体は、第２の寸法を有するＱＤリン光体の粒子を含み、このＱＤリン光体の粒子は、励起波長の光を、波長の関数として変動する光の強度によって特徴付けられるＱＤリン光体スペクトルを有する光に変換する。一態様では、第１のリン光体粒子は第１の化学組成物の粒子を含み、第２のリン光体粒子は第２の化学組成物のリン光体を含む。第１および第２の化学組成は、具体的な用途に応じて同じであってもよいし異なっていてもよい。一態様では、第１のリン光体粒子およびＱＤリン光体粒子は、所定の濃度の比で存在し、その比、第１のリン光体粒子の種類およびＱＤリン光体粒子の種類は、ＱＤリン光体スペクトルおよび第１のスペクトルを含む組み合わせられたスペクトルが、波長の関数として、ＱＤリン光体スペクトルまたは第１のスペクトルのどちらか一方よりも均一な強度を有するように選択される。一態様では、第１のリン光体粒子は、ガーネット、硫化物、チオメタレート、シリケート、酸化物、酸窒化物、窒化物およびセレン化物をベースとしたリン光体を含む群から選択される。一態様では、第１のリン光体粒子は、希土類元素でドープされている。一態様では、ＱＤリン光体の粒子は、ＣｄＳ、ＣｄＳｅ、ＣｄＴｅ、ＣｄＰｏ、ＺｎＳ、ＺｎＳｅ、ＺｎＴｅ、ＺｎＰｏ、ＭｇＳ、ＭｇＳｅ、ＭｇＴｅ、ＰｂＳｅ、ＰｂＳ、ＰｂＴｅ、ＨｇＳ、ＨｇＳｅ、ＨｇＴｅ、Ｃｄ（Ｓ１−ｘＳｅｘ）、ＢａＴｉＯ３、ＰｂＺｒＯ３、ＰｂＺｒｚＴｉ１−ｚＯ３、ＢａｘＳｒ１−ｘＴｉＯ３、ＳｒＴｉＯ３、ＬａＭｎＯ３、ＣａＭｎＯ３およびＬａ１−ｘＣａｘＭｎＯ３を含む。
【０００８】
本発明による光源は、励起波長の励起光を発する励起光源およびリン光体の層を含む。第１のリン光体は、第１の寸法を有する第１のリン光体粒子を含み、この第１の燐粒子は、励起波長の光を、光強度が波長の関数として変化することによって特徴付けられる第１のスペクトルを有する光に変換し、この第１のスペクトルは、実質的に第１のリン光体粒子の寸法に依存しない。第２のリン光体は、第２の寸法を有するＱＤリン光体の粒子を含み、このＱＤリン光体の粒子は、励起波長の光を、光強度が波長の関数として変化することによって特徴付けられるＱＤリン光体スペクトルを有する光に変換する。一態様では、第１のリン光体粒子は第１の化学組成の粒子を含み、第２のリン光体粒子は第２の化学組成の粒子を含む。第１および第２の化学組成は、特定の用途に応じて同じであってもよいし異なっていてもよい。一態様では、第１のリン光体粒子およびＱＤリン光体粒子は、所定の濃度の比で存在し、この比、第１のリン光体粒子およびＱＤリン光体粒子は、組み合わせられたスペクトルが、ＱＤリン光体スペクトルおよび第１のスペクトルを含み、かつ波長の関数として、ＱＤリン光体スペクトルもしくは第１のスペクトルよりも均一な強度を有するように選択される。一態様では、第１のリン光体粒子は、ガーネット、硫化物、チオメタレート、シリケート、酸化物、酸窒化物、窒化物およびセレン化物をベースとしたリン光体を含む群から選択される。一態様では、第１のリン光体粒子は、希土類元素でドープされている。一態様では、ＱＤリン光体の粒子は、ＣｄＳ、ＣｄＳｅ、ＣｄＴｅ、ＣｄＰｏ、ＺｎＳ、ＺｎＳｅ、ＺｎＴｅ、ＺｎＰｏ、ＭｇＳ、ＭｇＳｅ、ＭｇＴｅ、ＰｂＳｅ、ＰｂＳ、ＰｂＴｅ、ＨｇＳ、ＨｇＳｅ、ＨｇＴｅ、Ｃｄ（Ｓ１−ｘＳｅｘ）、ＢａＴｉＯ３、ＰｂＺｒＯ３、ＰｂＺｒｚＴｉ１−ｚＯ３、ＢａｘＳｒ１−ｘＴｉＯ３、ＳｒＴｉＯ３、ＬａＭｎＯ３、ＣａＭｎＯ３およびＬａ１−ｘＣａｘＭｎＯ３を含む。一態様では、励起光源は、ＬＥＤを含む。一態様では、ＬＥＤは、２００〜４８０ｎｍの波長を有する光を発する。
【発明を実施するための最良の形態】
【０００９】
本明細書での議論においては、従来のリン光体粒子は、適切な波長の電磁放射によって粒子が励起された時に粒子から発せられる光が、粒子の寸法とは実質的に無関係であるスペクトル、つまり粒子の化学的組成のみに依存するスペクトルを有しているリン光体光または蛍光材料の粒子として定義される。この議論においては、粒子寸法が２ミクロンから１ミクロンへ変化した場合、光学領域でのスペクトル中の優勢な（突出した）線の波長のシフトが３０ｎｍ未満であれば、スペクトルは実質的に粒子寸法に無関係であるといえる。一般に、このような粒子は、電磁放射スペクトルの光学部分での発光に対して約１ミクロンより大きな直径を有している。一方、ＱＤリン光体粒子は、粒子が適切な波長の電磁放射によって励起された時に粒子から発せられる光が、リン光体光または蛍光の材料の粒子であって、粒子寸法およびリン光体光もしくは蛍光材料の化学組成に依存するスペクトルを有するようなものとして定義される。一般に、粒子の寸法は、具体的なリン光体によって決まる。例えば、ＣｄＳｅ／ＺｎＳのＱＤリン光体の直径は、２〜１０ｎｍの範囲にある。
【００１０】
本発明では、従来のリン光体およびＱＤのリン光体のもつ最良の特性の利点が得られるリン光体組成を提供する複合リン光体を利用する。ＱＤリン光体によって、従来のリン光体のスペクトルを拡大させる方法は、図１および２を参照するとより簡単に理解することができる。これらの図は、青色ＬＥＤからの光によって励起される本発明によるリン光体の個々のリン光体成分によって生成されるスペクトルを示す。この例では、赤色および橙色で発光する２つの従来のリン光体２１および２２が、青色光２０によって励起されている。従来のリン光体からのスペクトルは、参照符号２３〜２５で示す多数のＱＤリン光体によって増補され、これにより、図２に示すスペクトル２６が提供され、このスペクトル２６は、従来のリン光体の単独の各スペクトルと比較して極めて広いものである。一般に、従来のリン光体は、ガーネットをベースとしたリン光体、硫化物、チオメタレート、酸化物、酸窒化物、窒化物およびシリケートをベースとしたリン光体である。特定のリン光体は、適切な広範なスペクトルを提供しながらも、最も効果的な変換光システムをもたらすように選択される。一般に、従来のリン光体は、ＱＤリン光体よりも高い変換効率を有する領域で使用される。このような従来のリン光体が光を発しないもしくはＱＤリン光体がより高い変換効率をもたらす領域において、所望の出力スペクトルを有するＱＤリン光体を利用する。
【００１１】
ＱＤリン光体は当分野で知られており、よって、ここで詳細には説明しない。本明細書における議論においては、ＱＤリン光体は、ＣｄＳ、ＣｄＳｅ、ＣｄＴｅ、ＣｄＰｏ、ＺｎＳ、ＺｎＳｅ、ＺｎＴｅ、ＺｎＰｏ、ＭｇＳ、ＭｇＳｅ、ＭｇＴｅ、ＰｂＳｅ、ＰｂＳ、ＰｂＴｅ、ＨｇＳ、ＨｇＳｅ、ＨｇＴｅ、Ｃｄ（Ｓ１−ｘＳｅｘ）からなっていることが望ましい。さらに、ＱＤリン光体は、金属酸化物、例えば、ＢａＴｉＯ３、ＰｂＺｒＯ３、ＰｂＺｒｚＴｉ１−ｚＯ３、ＢａｘＳｒ１−ｘＴｉＯ３、ＳｒＴｉＯ３、ＬａＭｎＯ３、ＣａＭｎＯ３およびＬａ１−ｘＣａｘＭｎＯ３を含む。さらに、多数のＱＤリン光体が、216 River Street Suite 200, Troy, NY 12180を拠点に事業経営しているEvident Technologiesから販売されていることにも留意されたい。
【００１２】
本発明による光源の一態様では、リン光体粒子は、透明エポキシのようなマトリックス中に分散されている。ここで図３を参照すると、本発明の一態様によるリン光体層を利用した光源１００の断面図が示されている。光源１００は、本発明のリン光体組成物の層を利用して、励起ＬＥＤ１０５からの光を変換する。波長変換層１０７は、ＬＥＤによって発せられた光の行路に沿って設けられている。ＬＥＤ１０５からの放射光の一部は、波長変換層１０７によって吸収され、白熱光源により近い合わせられたスペクトルを有する放射光を再射出する。
【００１３】
この態様では、まず、空洞が形成されている基板１０１上に、接着層１０２を使用してＬＥＤ１０５を取り付ける。電気的接続部１０３を、ＬＥＤ１０５の端子の１つから端子１１２へと形成する。第２の電力接続部を、ＬＥＤの底部から端子１１３を介して形成する。空洞は、光学的に透明な封止材１０６および透明のエポキシマトリックス中に懸濁もしくは分散されているリン光体粒子の第２の層１０７を含んでおり、これにより、波長の変換がもたらされる。
【００１４】
本発明の一態様では、個々のリン光体粒子は、２つの機能を有する材料で被覆されている。第１には、従来のリン光体材料は、湿気に敏感であるものが多い。よって、粒子を湿気から保護するために、耐湿被覆材料を使用する。第２に、従来のリン光体粒子およびＱＤリン光体粒子はいずれも凝集する傾向がある。これによって、比較的大きな粒子が形成されてしまい、このような凝集粒子は、光を散乱させ、またエポキシマトリックス内でのリン光体粒子の均一性を損なう。このような凝集は、粒子が懸濁されるマトリックスに対して親和性のある被覆材料により、ＱＤ粒子間のファンデルワールス結合力を克服することによって減少する。
【００１５】
ＱＤリン光体のための被覆工程の多くは当分野で公知である。量子ドットへの被覆は、（ａ）有機キャップ、（ｂ）シェルまたは（ｃ）ガラス材料からなるキャップであってよい。有機キャップは、高いｐＨでＣｄ２＋で保護されていて（passivated）よいＡｇ２ＳおよびＣｄ（ＯＨ）２を使用して量子ドット上に形成することができる。量子ドットの表面改質は、量子ドットの表面に染料を付着させることによって行う。例えば、ＣｄＳｅ表面界面活性剤は不安定であり、シード（核）量子ドットをより大きくするよう成長することができるＳｅ＋およびＣｄ２＋の連続的な添加に代えることができる。Ｃｄ２＋含有量の多い表面に対しては、表面をＰｈ−Ｓｅ−で処理することができ、有機被覆物を表面に共有結合させる。このように分子状粒子を分離させることを「キャップする（capped）」と呼ぶ。分子のキャッピングの公知の種類は、ミシェル液（Michelle liquid）、ＴｉＯ末端、リン酸塩末端、窒素末端（ピリジン、ピラジン）およびデンドロンキャップ（複数鎖リガンド）を含む。
【００１６】
本発明の一態様では、ＱＤリン光体粒子が、このＱＤリン光体粒子よりも大きな従来のリン光体粒子の外側に被覆されている複合リン光体粒子を利用する。この態様では、所望の組合せスペクトルがもたらされるように適正な濃度の比で様々なＱＤ粒子で被覆された従来のリン光体のコア粒子を含む機能拡張リン光体粒子を形成することによってリン光体を組み合わせる。一態様では、従来のリン光体粒子の直径は１０ミクロン未満であり、その場合、機能拡張された粒子は、従来のリン光体粒子の寸法に応じて５〜３０ミクロン未満になっている。機能拡張されたリン光体粒子の寸法は小さいので、この機能強化リン光体粒子によって引き起こされる光の散乱量が低減される。このような分散は、励起光の一部を取り除き、リン光体により変換された光源の効率を低下させるものである。
【００１７】
本発明によるリン光体粒子の断面図である図４を参照されたい。リン光体粒子１０は、好ましくは、短波長の光を照射すると広いスペクトルの光を発する従来のリン光体から形成されている中心粒子１１を含む。粒子１１は、参照符号１２で示した量子ドット（ＱＤ）リン光体粒子で被覆されている。ＱＤ粒子の寸法は、ＱＤ粒子から発せられた光が従来のリン光体粒子１１のスペクトルを補強して、ＱＤ粒子または従来のリン光体粒子のどちらかによって得られるものよりも理想に近いスペクトルをもたらすように選択される。従来のリン光体粒子は、湿気からの保護を提供する材料１３の層で任意に被覆される。
【００１８】
ＱＤリン光体粒子も、ＱＤ粒子の互いの親和性を低減させる層１５で被覆されていていよい。そのような層によって、複合粒子が互いに付着することおよびＱＤ粒子が凝集体を形成することが防止される。被覆層１３および１５は、粒子１１および粒子１２が互いに引き合うように構成することもできる。
【００１９】
一般に、散乱によって失われる励起光または変換光の量を減らすことによって、光変換プロセスの効率が改善される。散乱量は、粒子直径が、散乱される光の波長に比して小さい場合に著しく減少する。本発明の一態様では、リン光体は、約２００〜４８０ｎｍの波長の青色光によって励起される。この態様では、従来のリン光体粒子の直径は、１０ミクロン未満である。ＱＤリン光体粒子は、さらにこの直径より小さい。これにより、励起光に対する散乱損失が低減し、よって、光変換プロセスの効率が改善される。
【００２０】
本発明の様々な変更は、当分野において上記説明および添付の図面から明らかである。つまり、本発明は、特許請求の範囲によってしか制限されるべきではない。
【図面の簡単な説明】
【００２１】
【図１】青色ＬＥＤからの光によって励起された本発明によるリン光体の個々のリン光体成分によって生成されるスペクトルを示す。
【図２】青色ＬＥＤからの光によって励起された本発明によるリン光体の個々のリン光体成分によって生成されるスペクトルを示す。
【図３】本発明の一態様によるリン光体層を利用した光源１００の断面図を示す。
【図４】本発明の一態様によるリン光体粒子の断面図を示す。